Patent ES-2637430-T3 (ES)
Title: Batería secundaria de flujo rédox y membrana de electrolito para batería secundaria de flujo rédox
Inventor: KATO AKIHIRO
IPC: H01M8/18
Filed: 2012-12-27
Granted: 2017-10-13
Abstract: Batería secundaria (10) de flujo rédox que comprende un baño electrolítico que comprende: una cámara (2) de celda de electrodo positivo que comprende un electrodo positivo (1) compuesto por un electrodo de carbono; una cámara (4) de celda de electrodo negativo que comprende un electrodo negativo (3) compuesto por un electrodo de carbono; y una membrana (5) de electrolito como diafragma para separar la cámara de celda de electrodo positivo y la cámara de celda de electrodo negativo, en la que la cámara de celda de electrodo positivo comprende una solución de electrolito de electrodo positivo que comprende una sustancia activa; y la cámara de celda de electrodo negativo comprende una solución de electrolito de electrodo negativo que comprende una sustancia activa; en la que la batería secundaria de flujo rédox se carga y se descarga basándose en los cambios de las valencias de las sustancias activas en las soluciones de electrolito; en la que la membrana de electrolito comprende una composición de resina de intercambio iónico que comprende un polímero de polielectrolito como componente principal, el polímero de polielectrolito es un polímero de polielectrolito basado en flúor que tiene una estructura representada por la siguiente fórmula (1):**Fórmula** en la que X1, X2, y X3 representan cada uno independientemente uno o más seleccionados entre el grupo que consiste en átomos de halógeno y grupos perfluoroalquilo que tienen de 1 a 3 átomos de carbono; X4 representa COOZ, SO3Z, PO3Z2 o PO3HZ en las que Z representa un átomo de hidrógeno, un átomo de metal alcalino, un átomo de metal alcalinotérreo o aminas NH4, NH3R1, NH2R1R2, NHR1R2R3, NR1R2R3R4 en las que R1, R2, R3, y R4 representan cada uno independientemente uno o más seleccionados entre el grupo que consiste en grupos alquilo y grupos areno, cuando X4 es PO3Z2, los Z pueden ser idénticos o diferentes; R1 y R2 representan cada uno independientemente uno o más seleccionados entre el grupo que consiste en átomos de halógeno y grupos perfluoroalquilo y grupos fluorocloroalquilo que tienen de 1 a 10 átomos de carbono; y a y g representan números que satisfacen 0 <= a < 1, 0 < g <= 1, y a + g >= 1, b representa un número entero de 0 a 8, c representa 0 o 1, y d, e y f representan cada uno independientemente un número entero de 0 a 6 con la condición de que d, e y f no son 0 al mismo tiempo; en la que la membrana de electrolito tiene un material de refuerzo compuesto por una membrana microporosa basada en flúor, un tejido preparado mediante tejido o al menos uno seleccionado entre el grupo que consiste en un tejido preparado sin tejer y una membrana microporosa basada en hidrocarburo; y caracterizada por que el material de refuerzo tiene una estructura en la que el material de refuerzo está impregnado con el polímero de polielectrolito, y un 90 % o más del volumen interno del material de refuerzo está ocluido; y en la que el polímero de polielectrolito tiene un peso equivalente EW, masa seca en gramos por equivalente de grupos de intercambio iónico, de 450 a 750 g/eq; y la membrana de electrolito tiene un contenido de humedad en equilibrio de un 5 a un 80 % en masa.